FR 2776662 A1 19991001 FR 9803793 A 19980325 L'invention concerne des dispersions aqueuses de polyuréthane et leur procédé de préparation. Pour des raisons environnementales l'industrie des revêtements et des adhésifs fait dorénavant appel à des systèmes en phase aqueuse. Les polyuréthanes, couramment utilisés dans ce domaine, nécessitent l'insertion de groupes ioniques dans leurs chaînes pour que leur dispersion dans l'eau soit possible. On a décrit dans le brevet US 5672653 des dispersions aqueuses de polyuréthane prépares à partir d'un-polyol comprenant au moins un polydiène à terminaisons hydroxyles. On commence par préparer un prépolymère par réaction d'un polyol, d'un diisocyanate et d'un diol contenant des groupes acides CH3 l'acide diméthylolpropionique HO-CH-C-CHOH COOH qui a été au préalable dissous dans la N-méthylpyrrolidone (NMP). La réaction se fait en présence d'un catalyseur (dilaurate de dibutyl-étain). Le rapport du nombre de fonctions NCO au nombre de fonctions OH NCO/OH est de 2 à 2,5. Le polyol utilisé est un mélange de polybutadiène hydroxy téléchélique hydrophobe de haut poids moléculaire (Mn = 2800) (par exemple polyol8 R45HT de la demanderesse) et de polyol moins hydrophobe comme le PolyBdB R20LM ou des polyéther polyols ou polyester polyols dans des rapports molaires PolyBd R45HT t autre polyol compris entre 60/40 et 30/70. Ensuite on neutralise les fonctions acides par la triéthylamine, puis on ajoute de l'eau pour obtenir la dispersion du prépolymère. L'addition finale d'un allongeur de chaîne (éthylènediamine ou hydrate d'hydrazine) permet d'obtenir une dispersion aqueuse de polyuréthane urée Un film peut alors être réalisé par évaporation. Les produits décrits dans le brevet ci-dessus présentent deux caractéristiques O Présence de NMP résiduelle dans l'émulsion La La présence de polyols moins hydrophobes que le PolyBd R45HT dans l'émulsion de polyuréthane procure aux films issus de la PUD un caractère moins résistant à l'hydrolyse qu'espéré. Selon les applications de ces dispersions, la présence de solvant résiduel et la sensibilité à l'hydrolyse peuvent être des inconvénients. On a maintenant trouvé un procédé qui permet de résoudre ces deux problèmes. II consiste à d'abord neutraliser les fonctions acides de l'acide diméthyloîpropionique puis à le mettre en solution dans la méthyléthylcétone. Ensuite on prépare le prépolymère comme décrit plus haut. L'invention concerne aussi des dispersions aqueuses ne contenant essentiellement plus de solvant et donnant après évaporation de l'eau des revêtements particulièrement résistants à l'hydrolyse. La présente invention concerne un procédé de préparation de dispersions aqueuses de polyuréthane comprenant les étapes suivantes (a) formation d'un prépolymère (à fonctions NCO) par réaction dans un solvant d'un polyisocyanate, d'un polydiène à terminaisons hydroxyles et de masse Mn d'au moins 2000 et d'un diol contenant des fonctions acides neutralisées, les fonctions NCO étant en excès par rapport aux fonctions OH (b) dispersion du prépolymère dans l'eau (c) addition d'un allongeur de chaîne de type diamine (d) évaporation du solvant pour obtenir une dispersion aqueuse de polyuréthane urée. Les revêtements qu'on obtient à partir de ces dispersions sont particulièrement hydrophobes. A titre d'illustration de polydiènes-polyols (polydiènes à terminaisons hydroxyles) utilisables selon la présente invention, on citera les oligomères de diène conjugué hydroxytélechélique qui peuvent être obtenus par différents procédés tels que la polymérisation radicalaire de diène conjugué ayant de 4 à 20 atomes de carbone en présence d'un amorceur de polymérisation tel que le peroxyde d'hydrogène ou un composé azotique tel que l'azobis-2,2'[méthyl-2, N(hydroxy-2éthyl)propionamide] ou la polymérisation anionique de diène conjugué ayant de 4 à 20 atomes de carbone en présence d'un catalyseur tel que le naphtalène dilithium. Selon la présente invention, le diène conjugué du polydiène-polyol est choisi dans le groupe comprenant le butadiène, 'isoprène, le chloroprène, le pentadiène-1,3, le cyclopentadiène. La masse molaire moyenne en nombre des polyols utilisables peut varier de 2000 à 15 000 et de préférence de 2000 à 5000. Selon la présente invention, on utilisera de préférence un polydiènepolyol à base de butadiène. Avantageusement, le polydiène glycol comprend 70 à 85 % en mole de préférence 80 % de motifs --(-CH2-CH=CH-CH2 et 15 à 30 % de préférence 20 % de motifs ACH2 I H2] CH--CH2 Conviennent également les copolymères de diènes conjugués et de monomères vinylique et acrylique tels que le styrène, I'acrylonitrile. On ne sortirait pas de l'invention si on utilisait des oligomères hydroxytélécheliques de butadiène époxydés sur la chaîne ou bien encore des oligomères partiellement ou totalement hydrogénés hydroxytélecheliques de diènes conjugués. L'indice d'OH (IOH) exprimé en meq/g est compris entre 0,5 et 1,5 et de préférence 0,8 à 0,9. Leur viscosité est comprise entre 1000 et 10 000 m.Pa.s. A titre d'illustration de polydiènes-polyols, on citera le polybutadiène à terminaisons hydroxylées commercialisé par la Société ELF ATOCHEM S.A. sous les dénominations Poly Bd8R45 HT. Le prépolymère peut aussi contenir un diol court dans sa composition. Comme exemple de tel diol, on peut citer le 2 éthyl 1,3 hexanediol, le NN(bis2hydroxypropyl)aniline. La quantité de tel diol est avantageusement comprise entre 1 et 30 parties en poids pour 100 parties de polydiène à terminaisons hydroxyles. Selon la présente invention, le polyisocyanate utilisé peut être un polyisocyanate aromatique, aliphatique ou cycloaliphatique ayant au moins deux fonctions isocyanate dans sa molécule. A titre d'illustration de polyisocyanate aromatique, on citera le 4,4'diphényl-méthane diisocyanate (MDI), les MDI modifiés liquides, les MDI polymériques, le 2,4- et le 2,6-toluylène diisocyanate (TDI) ainsi que leur mélange, le xylylène diisocyanate (XDI), le triphénylméthane triisocyanate, le tétraméthylxylylène diisocyanate (TMXDI), le paraphénylène diisocyanate (PPDI), le naphtalène diisocyanate (NDI). Parmi les polyisocyanates aromatiques, I'invention concerne de préférence le 4,4'-diphenylméthane diisocyanate et tout particulièrement les MDI modifiés liquides. A titre d'illustration de polyisocyanate aliphatique on citera l'hexamdthylène diisocyanate (HDI) et ses dérivés, le triméthylhéxaméthylène diisocyanate. A titre d'illustration de polyisocyanate cycloaliphatique on citera l'isophorone diisocyanate (IPDI) et ses dérivés, le 4,4'dicyclohexylméthanediisocyanate et le cyclohexyl diisocyanate (CHDI). L'invention concerne de préférence l'IPDI. Le diol contenant des fonctions acides neutralisées peut être par exemple l'acide diméthylolpropionique neutralisé par la triéthylamine. On peut ajouter un catalyseur qui peut être choisi dans le groupe comprenant des amines tertiaires, des imidazoles et des composés organométalliques. A titre d'illustration d'amines tertiaires, on peut citer le diaza-1,4 bicyclo [2.2.2]octane (DABCO). A titre d'illustration de composés organométalliques, on peut citer le dibutyldilaurate d'étain, le dibutyldiacétate d'étain. Les quantités de catalyseur peuvent être comprises entre 0,01 et 5 parties en poids pour 100 parties en poids de polyol (polydiène à terminaisons hydroxyles et diol à fonction acide). La quantité d'isocyanate est avantageusement telle que le rapport molaire NCO/OH est supérieur à 1,4 et de préférence compris entre 1,5 et 2,5. Les fonctions OH sont celles du polydiène et du diol à fonction acide. La quantité de diol contenant des fonctions acides neutralisées est avantageusement telle qu'on ait 0,2 à 2,5 fonction carboxylate par chaîne de polydiène à terminaisons hydroxyles. Le solvant est tel qu'il permette d'effectuer la synthèse du pré polymère et d'être éliminé facilement à l'étape (d). On utilise de préférence la méthyléthylcétone (MEK). Cette étape (a) s'effectue dans des réacteurs agités conventionnels. La quantité d'eau de l'étape (b) est telle qu'on obtienne à l'étape (d) une dispersion contenant 30 à 40 % en poids de matières solides. L'introduction de l'eau dans l'étape (b) se fait avantageusement dans un réacteur agité. Cette étape (b) peut s'effectuer à toute pression, il est plus simple d'être à la pression atmosphérique. La température peut être comprise entre l'ambiante et 8O0C et de préférence est l'ambiante. A titre d'allongeur de chaTne de l'étape (c) on peut citer I'hydrazine en solution aqueuse ou l'éthylène diamine. La réaction peut s'effectuer entre l'ambiante et 800C et de préférence à l'ambiante à la pression atmosphérique. L'allongement des chaînes peut être suivi par dosage volumétrique des fonctions isocyanate dans la dispersion au cours du temps. La durée de réaction est de l'ordre de 10 minutes. L'étape (d) peut être par exemple une distillation qu'on effectue dans tout dispositif habituel. Les dispersions aqueuses obtenues ne contiennent essentiellement plus de solvant, elles ont une faible viscosité, par exemple de 4 à 10 centipoises (ou milli-Pascal-seconde m.Pa.s) et contiennent--30-à 40 % en poids de solides. Les revêtements obtenus ont une très bonne résistance à l'humidité et une très basse température de transition vitreuse pouvant atteindre par exemple -60 à -70 C. Les revêtements sont donc flexibles à basse température. La présente invention concerne aussi les dispersions aqueuses en ellesmêmes. Elles ne contiennent essentiellement plus de solvant et avantageusement moins de 0,2 % en poids. Leur viscosité est avantageusement inférieure à 15 m.Pa.s et de préférence de l'ordre de 4 à 5 m.Pa.s. Elles contiennent 30 à 40 % en poids de solides. La taille des particules est inférieure à 100 nm et avantageusement comprise entre 50 et 80 nm. Les revêtements obtenus par évaporation de ces dispersions ont une reprise en eau inférieure à 2 % avantageusement de l'ordre de 1 % pour une exposition à 200C pendant 24 heures. La reprise en eau est inférieure à 3 % et est de l'ordre de 1,7 % pour une exposition à 1000C pendant 2 heures. Exemples 1. Produits PolyBd R45 HT : polybutadiène hydroxy téléchélique hydrophobe de Mn 2800 g/mol possédant un indice hydroxy de 0,83 meq/g et une viscosité de 5000 m.Pa.s à 300C, commercialisé par la société ELF ATOCHEM. PolyBd R20LM : polybutadiéne hydroxy téléchélique de Mn 1370 g/mol possédant un indice hydroxy de 1,70 meq/g et une viscosité de 1600 m.Pa.s à 300C, commercialisé par la société ELF ATOCHEM. DMPA : Acide diméthylolprnplonique possédant une masse moléculaire de 134 g/mol commercialisé par la société ANGUS. IPDI: Isophorone diisocyanate possédant un taux de NCO de 37,8 % produit par la société HÜLS. DBTL : Dibutyl dilaurate d'étain commercialisé par la société AIR PRODUCTS. TEA : Triéthylamine commercialisée par la société BASF. Hydrate d'hydrazine : Solution aqueuse d'hydrazine à 63,5 % dans l'eau commercialisée par la société ELF ATOCHEM. 2. Composition A B PolyBd R45 HT 243 243 Pou bd R20LM 147 DMPA 11,1 37,9 DBTL 0,4 0,49 MEK 490 NMP 66,8 TEA 8,37 28,7 Hydrate d'hydrazine 5,7 27,7 IPDI 64,2 227,2 Eau 763 2171 A est conforme à l'invention. B est conforme au brevet US 5672653. 3. Procédés Essai A (conforme à l'invention) Dans un erlenmeyer sont mélangés le DMPA, la TEA, le DBTL et 200 g de MEK. L'ensemble est homogénéisé jusqu'à dissolution de tous les ingrédients dans le solvant. Pendant ce temps, le PolyBd R45HT est dégazé pendant une heure à 8O0C sous vide dans un réacteur double enveloppe. Le mélange DMPA / TEA / DBTL / MEK est ajouté dans le PolyBd refroidi à 400C ainsi que le reste de MEK. Après une brève homogénéisation, l'lPDl est ajouté. Le mélange est porté à reflux de MEK. On laisse la réaction se dérouler pendant 4 heures et on dépotte le prépolymère obtenu. A 247 g d'eau permutée placée dans un réacteur, sont ajoutés 265 g du pré polymère ci-dessus, au goutte à goutte en 90 minutes. A la fin de cette coulée, 1,93 g d'hydrate d'hydrazine est coulé puis l'agitation (turbine à pales inclinées à 450, 500 t/min) est encore laissée 5 minutes. La dispersion aqueuse est alors distillée sous pression réduite de sa MEK à l'aide d'un évaporateur rotatif puis filtrée sur toile filtrante à 100 pm. Essai B (non conforme à l'invention) Dans un réacteur, on dissout à 6O0C le DMPA dans la NMP. Cette solution est alors introduite dans un réacteur double enveloppe préchauffé à 600C et mis sous azote. On incorpore ensuite le PolyBd R45HT, le PolyBd R20LM et le DBTL. Après homogénéisation, I'IPDI est introduit. La réaction a lieu pendant 4 heures à 600C. La TEA est alors introduite dans le réacteur et le milieu réactionnel est agité 30 minutes. On ajoute alors l'eau en coulée pendant 10 minutes et le milieu réactionnel est agité à l'aide d'une turbine à pales inclinées à 450 à 1000 t/min. L'hydrate d'hydrazine est alors introduite goutte à goutte sous agitation. L'agitation est encore laissée 30 minutes. 4. Caractérisation 4.1. Stabilité des prépolymères d'isocyanate Les prépolymères d'isocyanate selon A et B ont été caractérisés en fonction du temps. Leur viscosité à 250C a été mesurée à l'aide d'un viscosimètre Brookfield I RVT DV3; jo correspondant au jour de leur synthèse. A B io 30 cP 1700 cP jo + 7 j 85 cP gélifié jo + 14 | 735 cP gélifié Ces résultats montrent que le prépolymère selon A possède une viscosité initiale plus faible et une meilleure aptitude au stockage. 4.2. Caractéristiques des PUD Les tailles moyennes des particules de PUD ont été mesurées à I'aide d'un appareil de marque MALVERN. La viscosité des PUD a été mesurée à 250C à l'aide d'un adaptateur de petits échantillons avec un viscosimètre Brookfield type RVT DV3. Le pH des émulsions a été mesuré à l'aide d'un pH-mètre METROHM. La Température Minimale de Filmification a été mesurée à l'acide d'un appareil de marque GÖTT.FERT. La teneur en Composés Organique Volatiles (VOC) a été mesurée par chromatographie. L'allongement et la contrainte à la rupture des matériaux ont été mesurés selon la norme DIN 53504; la dureté Shore selon DIN 53505. La resprise en eau des matériaux correspond à l'augmentation de masse constatée suite à un traitement dans l'eau, dans les conditions précisées. A B Taille de particules 70 nm 110 nm Viscosité (25 C) 7,2 cP 6,1 cP pH 7,2 7,2 TMF pas de TMF pas de TMF Composé Organique Volatile (%) Contrainte à la rupture (MPa) 6,3 12,2 Allongement à la rupture (%) 500 260 Dureté Shore 67 A 46 D Reprise en eau: 24 h - 20 C 1 % 45 % 2h - 100 C 1,7 % 90 % Ce tableau démontre que les émulsions selon l'invention contiennent des taux 10 très réduits de VOC et présentent d'excellentes résistances à l'hydrolyse. 1. Procédé de préparation de dispersions aqueuses de polyuréthane comprenant les étapes suivantes (a) formation d'un prépolymère à fonctions NCO par réaction dans un solvant d'un polyisocyanate, d'un polydiène à terminaisons hydroxyles et de masse Mn d'au moins 2000 et d'un diol contenant des fonctions acides neutralisées, les fonctions NCO étant en excès par rapport aux fonctions OH (b) dispersion du prépolymère dans l'eau (c) addition d'un allongeur de chaîne de type diamine (d) évaporation du solvant pour obtenir- une dispersion aqueuse fle polyuréthane urée. 2. Procédé selon la revendication 1 dans lequel le polydiène à terminaisons hydroxyles est un polybutadiène à terminaisons hydroxyles. 3. Procédé selon l'une quelconque des revendications précédentes dans lequel le diol à fonctions acides est l'acide diméthylolpropionique. 4. Procédé selon l'une quelconque des revendications précédentes dans lequel le solvant est la méthyléthylcétone. 5. Procédé selon l'une quelconque des revendications précédentes dans lequel l'isocyanate est l'isophorone diisocyanate (IPDI). 6. Dispersions aqueuses de polyuréthane à base d'un prépolymère (i) à fonction isocyanate comprenant un polyisocyanate, un polydiène à terminaisons hydroxyles et de masse Mn d'au moins 2000, un diol contenant des fonctions acides neutralisées ayant réagi avec (ii) un allongeur de chaîne de type diamine, ces dispersions ne contenant essentiellement pas de solvant, ont une viscosité inférieure à 15 m.Pa.s et contenant 30 à 40 % en poids de